【手続補正書】
【提出日】令和2年8月7日(2020.8.7)
【手続補正１】
【補正対象書類名】明細書
【補正対象項目名】００９４
【補正方法】変更
【補正の内容】
【００９４】
データは、（メタ）アクリレートエステルモノマー対親水性非酸性モノマーの比が１：１〜１．８：１である系に重合された少なくとも１０ｗｔ％の反応性イオン性界面活性剤の使用により、初期湿潤及び乾燥接着の組み合わせだけでなく良好なタックを有する接着剤が得られることを示す。データは、反応性イオン性界面活性剤が１０ｗｔ％未満の量で存在する場合、初期湿潤粘着性性能は達成されなかったことを示す。データは、反応性非イオン性界面活性剤を使用した場合（Ｃ−７）、良好な湿潤及び乾燥接着は得られなかったことを示す。データは、１０ｗｔ％の反応性イオン性界面活性剤を用いて製造された接着剤（Ｅｘ８及びＥｘ９）では、連鎖移動剤の使用により、初期湿潤接着、良好な乾燥接着及び良好なタックを有する接着剤の製造が可能になることを示す。以下、例示的実施形態について記載する。
［１］
（ａ）他のコモノマーの非存在下で重合した場合に約１０℃未満のＴｇを有するポリマー又はコポリマーを生じる、１又は複数の（メタ）アクリレートエステルモノマーと、
（ｂ）１又は複数の親水性非酸性モノマーであって、前記１又は複数の（メタ）アクリレートエステルモノマーと前記１又は複数の親水性非酸性モノマーとが約１：１〜約１．８：１の比で存在する、親水性非酸性モノマーと、
（ｃ）重合生成物の総重量に基づいて約１０ｗｔ％〜約３０ｗｔ％の反応性イオン性界面活性剤と、
を含む重合性組成物の重合生成物を含む感圧接着剤。
［２］
前記１又は複数の（メタ）アクリレートエステルモノマーが、ｎ−ブチルアクリレート、デシルアクリレート、２−エチルヘキシルアクリレート、ヘキシルアクリレート、イソアミルアクリレート、イソデシルアクリレート、イソノニルアクリレート、イソオクチルアクリレート、ラウリルアクリレート、２−メチルブチルアクリレート、４−メチル−２−ペンチルアクリレート、エトキシエトキシエチルアクリレート、２−オクチルアクリレート、第二級アルキル（メタ）アクリレートの構造異性体を含むモノマー、及びこれらの混合物からなる群から選択される、［１］に記載の接着剤。
［３］
前記１又は複数の親水性非酸性モノマーが、Ｎ，Ｎ−ジメチルアクリルアミド、Ｎ，Ｎ−ジエチルアクリルアミド、ｔｅｒｔ−オクチルアクリルアミド、Ｎ，Ｎ−ジメチルメタクリルアミド、Ｎ，Ｎ−ジエチルメタクリルアミド、ｎ−オクチルアクリルアミド、及びこれらの混合物からなる群から選択される、［１］に記載の接着剤。
［４］
前記重合組成物が、１又は複数の親水性酸性コモノマーを更に含む、［１］に記載の接着剤。
［５］
前記１又は複数の親水性酸性コモノマーが、エチレン性不飽和カルボン酸、エチレン性不飽和スルホン酸、エチレン性不飽和ホスホン酸、及びこれらの混合物からなる群から選択される、［４］に記載の接着剤。
［６］
前記反応性イオン性界面活性剤が、サルフェート及びリン酸のアンモニウム塩又はナトリウム塩からなる群から選択される、［１］に記載の接着剤。
［７］
前記重合組成物が、光開始剤及び熱開始剤からなる群から選択される１又は複数の開始剤を更に含む、［１］に記載の接着剤。
［８］
前記１又は複数の開始剤が、ベンゾインエーテル、置換ベンゾインエーテル、芳香族スルホニルクロリド、及び光活性オキシドからなる群から選択される、［７］に記載の接着剤。
［９］
前記１又は複数の開始剤が、ヒドロペルオキシド及びペルオキシドからなる群から選択される、［８］に記載の接着剤。
［１０］
前記１又は複数の開始剤が、前記共重合性モノマーの重量に基づいて約０．００５〜約１ｗｔ％の量である、［８］に記載の接着剤。
［１１］
前記重合組成物が、ハロゲン化炭化水素、硫黄化合物、及びこれらの混合物からなる群から選択される１又は複数の連鎖移動剤を更に含む、［１］に記載の接着剤。
［１２］
前記重合組成物が、総モノマー１００重量部当たり約０重量部〜約１０重量部を構成する、［１１］に記載の接着剤。
［１３］
ある流動温度を有する湿潤粘着性感圧接着剤及び前記湿潤粘着性感圧接着剤を被覆する熱可塑性包装材料を含むホットメルト感圧接着剤であって、前記熱可塑性包装材料は、前記湿潤粘着性感圧接着剤の前記流動温度より低い融解温度を有し、前記感圧接着剤は、
（ａ）他のコモノマーの非存在下で重合した場合に約１０℃未満のＴｇを有するポリマー又はコポリマーを生じる、１又は複数の（メタ）アクリレートエステルモノマーと、
（ｂ）１又は複数の親水性非酸性モノマーであって、前記１又は複数の（メタ）アクリレートエステルモノマー及び前記１又は複数の親水性非酸性モノマーが約１：１〜約１．８：１の比で存在する、親水性非酸性モノマーと、
（ｃ）重合生成物の総重量に基づいて約１０ｗｔ％〜約３０ｗｔ％の反応性イオン性界面活性剤と、
を含む重合性組成物の重合生成物を含む、ホットメルト感圧接着剤。
［１４］
基材と、前記基材の表面に適用されたホットメルト感圧接着剤と、を含む物品であって、前記ホットメルト接着剤が、ある流動温度を有する感圧接着剤と前記感圧接着剤の前記流動温度より低い融解温度を有する熱可塑性材料との混合物を含み、前記感圧接着剤は、
（ａ）他のコモノマーの非存在下で重合した場合に約１０℃未満のＴｇを有するポリマー又はコポリマーを生じる、１又は複数の（メタ）アクリレートエステルモノマーと、
（ｂ）１又は複数の親水性非酸性モノマーであって、前記１又は複数の（メタ）アクリレートエステルモノマー及び前記１又は複数の親水性非酸性モノマーが約１：１〜約１．８：１の比で存在する、親水性非酸性モノマーと、
（ｃ）重合生成物の総重量に基づいて約１０ｗｔ％〜約３０ｗｔ％の反応性イオン性界面活性剤と、
を含む重合性組成物の重合生成物を含む、物品。
［１５］
感圧接着剤を調製するための方法であって、
（ａ）
（ｉ）他のコモノマーの非存在下で重合した場合に約１０℃未満のＴｇを有するポリマー又はコポリマーを生じる、１又は複数の（メタ）アクリレートエステルモノマーと、
（ｉｉ）１又は複数の親水性非酸性モノマーであって、前記１又は複数の（メタ）アクリレートエステルモノマー及び前記１又は複数の親水性非酸性モノマーが約１：１〜約１．８：１の比で存在する、親水性非酸性モノマーと、
（ｉｉｉ）重合生成物の総重量に基づいて約１０ｗｔ％〜約３０ｗｔ％の反応性イオン性界面活性剤と、を含む無溶媒重合性組成物を調製する工程と、
（ｂ）前記重合性組成物を重合させて前記感圧接着剤を得る工程と、
を含む、方法。
［１６］
ホットメルト感圧接着剤を調製するための方法であって、
（ａ）
（ｉ）他のコモノマーの非存在下で重合した場合に約１０℃未満のＴｇを有するポリマー又はコポリマーを生じる、１又は複数の（メタ）アクリレートエステルモノマーと、
（ｉｉ）１又は複数の親水性非酸性モノマーであって、前記１又は複数の（メタ）アクリレートエステルモノマー及び前記１又は複数の親水性非酸性モノマーが約１：１〜約１．８：１の比で存在する、親水性非酸性モノマーと、
（ｉｉｉ）重合生成物の総重量に基づいて約１０ｗｔ％〜約３０ｗｔ％の反応性イオン性界面活性剤と、
を含む無溶媒重合性組成物を調製する工程と、
（ｂ）前記重合性組成物を熱可塑性包装材料で被覆する工程と、
（ｃ）前記重合性組成物を重合させ、ある流動温度を有する前記感圧接着剤を形成するのに十分な量の放射線に前記被覆された重合性組成物を曝露させる工程と、
を含み、前記熱可塑性包装材料は、前記感圧接着剤の前記流動温度より低い融解温度を有する、方法。
［１７］
ホットメルト感圧接着剤を調製するための方法であって、
（ａ）
（ｉ）他のコモノマーの非存在下で重合した場合に約１０℃未満のＴｇを有するポリマー又はコポリマーを生じる、１又は複数の（メタ）アクリレートエステルモノマーと、
（ｉｉ）１又は複数の親水性非酸性モノマーであって、前記１又は複数の（メタ）アクリレートエステルモノマー及び前記１又は複数の親水性非酸性モノマーが約１：１〜約１．８：１の比で存在する、親水性非酸性モノマーと、
（ｉｉｉ）場合により、重合生成物の総重量に基づいて約１０ｗｔ％〜約３０ｗｔ％の反応性イオン性界面活性剤と、
（ｉｖ）前記重合生成物の総重量に基づいて約０．０４ｗｔ％の光開始剤と、
を含むプレポリマーシロップを調製する工程と、
（ｂ）光開始剤が溶解するまで前記プレポリマーシロップを混合する工程と、
（ｃ）コーティングに適切であると考えられる十分な粘度をシロップが有するまで、３５０ｎｍを含むスペクトルを有するＵＶ−Ａ光に前記プレポリマーシロップを曝露させる工程と、
（ｄ）追加の０．１ｗｔ％の少なくとも１種の光開始剤、及び工程（１）で添加されなかった場合は約１０ｗｔ％〜約３０ｗｔ％（前記界面活性剤に（メタ）アクリレートエステルモノマー及び親水性非酸性コモノマーを加えた総重量に基づく重量で）の反応性イオン性界面活性剤を添加し、前記光開始剤が溶解するまで混合する工程と、
（ｅ）ポリエステルを任意に含む２つの剥離ライナー間に、任意にノッチバーを使用して、前記得られるシロップをコーティングする工程と、
（ｆ）少なくとも１４４０ミリジュール／平方センチメートルのおおよその総エネルギーを任意に供給する、３５０ｎｍを含むスペクトルを有するＵＶ−Ａ光に、任意に両側から、前記コーティングされたシロップを曝露させる工程と、
を含む、方法。
【手続補正２】
【補正対象書類名】特許請求の範囲
【補正対象項目名】全文
【補正方法】変更
【補正の内容】
【特許請求の範囲】
【請求項１】
（ａ）他のコモノマーの非存在下で重合した場合に約１０℃未満のＴｇを有するポリマー又はコポリマーを生じる、１又は複数の（メタ）アクリレートエステルモノマーと、
（ｂ）１又は複数の親水性非酸性モノマーであって、前記１又は複数の（メタ）アクリレートエステルモノマーと前記１又は複数の親水性非酸性モノマーとが約１：１〜約１．８：１の比で存在する、親水性非酸性モノマーと、
（ｃ）重合生成物の総重量に基づいて約１０ｗｔ％〜約３０ｗｔ％の反応性イオン性界面活性剤と、
を含む重合性組成物の重合生成物を含む感圧接着剤。
【請求項２】
前記１又は複数の（メタ）アクリレートエステルモノマーが、ｎ−ブチルアクリレート、デシルアクリレート、２−エチルヘキシルアクリレート、ヘキシルアクリレート、イソアミルアクリレート、イソデシルアクリレート、イソノニルアクリレート、イソオクチルアクリレート、ラウリルアクリレート、２−メチルブチルアクリレート、４−メチル−２−ペンチルアクリレート、エトキシエトキシエチルアクリレート、２−オクチルアクリレート、第二級アルキル（メタ）アクリレートの構造異性体を含むモノマー、及びこれらの混合物からなる群から選択される、請求項１に記載の接着剤。
【請求項３】
前記１又は複数の親水性非酸性モノマーが、Ｎ，Ｎ−ジメチルアクリルアミド、Ｎ，Ｎ−ジエチルアクリルアミド、ｔｅｒｔ−オクチルアクリルアミド、Ｎ，Ｎ−ジメチルメタクリルアミド、Ｎ，Ｎ−ジエチルメタクリルアミド、ｎ−オクチルアクリルアミド、及びこれらの混合物からなる群から選択される、請求項１に記載の接着剤。
【請求項４】
前記重合組成物が、１又は複数の親水性酸性コモノマーを更に含む、請求項１に記載の接着剤。
【請求項５】
前記１又は複数の親水性酸性コモノマーが、エチレン性不飽和カルボン酸、エチレン性不飽和スルホン酸、エチレン性不飽和ホスホン酸、及びこれらの混合物からなる群から選択される、請求項４に記載の接着剤。
【請求項６】
前記反応性イオン性界面活性剤が、サルフェート及びリン酸のアンモニウム塩又はナトリウム塩からなる群から選択される、請求項１に記載の接着剤。
【請求項７】
前記重合組成物が、光開始剤及び熱開始剤からなる群から選択される１又は複数の開始剤を更に含む、請求項１に記載の接着剤。
【請求項８】
前記１又は複数の開始剤が、ベンゾインエーテル、置換ベンゾインエーテル、芳香族スルホニルクロリド、及び光活性オキシドからなる群から選択される、請求項７に記載の接着剤。
【請求項９】
前記１又は複数の開始剤が、ヒドロペルオキシド及びペルオキシドからなる群から選択される、請求項８に記載の接着剤。
【請求項１０】
前記１又は複数の開始剤が、前記共重合性モノマーの重量に基づいて約０．００５〜約１ｗｔ％の量である、請求項８に記載の接着剤。
【請求項１１】
前記重合組成物が、ハロゲン化炭化水素、硫黄化合物、及びこれらの混合物からなる群から選択される１又は複数の連鎖移動剤を更に含む、請求項１に記載の接着剤。
【請求項１２】
前記重合組成物が、総モノマー１００重量部当たり約０重量部〜約１０重量部を構成する、請求項１１に記載の接着剤。
【請求項１３】
ある流動温度を有する湿潤粘着性感圧接着剤及び前記湿潤粘着性感圧接着剤を被覆する熱可塑性包装材料を含むホットメルト感圧接着剤であって、前記熱可塑性包装材料は、前記湿潤粘着性感圧接着剤の前記流動温度より低い融解温度を有し、前記感圧接着剤は、
（ａ）他のコモノマーの非存在下で重合した場合に約１０℃未満のＴｇを有するポリマー又はコポリマーを生じる、１又は複数の（メタ）アクリレートエステルモノマーと、
（ｂ）１又は複数の親水性非酸性モノマーであって、前記１又は複数の（メタ）アクリレートエステルモノマー及び前記１又は複数の親水性非酸性モノマーが約１：１〜約１．８：１の比で存在する、親水性非酸性モノマーと、
（ｃ）重合生成物の総重量に基づいて約１０ｗｔ％〜約３０ｗｔ％の反応性イオン性界面活性剤と、
を含む重合性組成物の重合生成物を含む、ホットメルト感圧接着剤。
【請求項１４】
基材と、前記基材の表面に適用されたホットメルト感圧接着剤と、を含む物品であって、前記ホットメルト接着剤が、ある流動温度を有する感圧接着剤と前記感圧接着剤の前記流動温度より低い融解温度を有する熱可塑性材料との混合物を含み、前記感圧接着剤は、
（ａ）他のコモノマーの非存在下で重合した場合に約１０℃未満のＴｇを有するポリマー又はコポリマーを生じる、１又は複数の（メタ）アクリレートエステルモノマーと、
（ｂ）１又は複数の親水性非酸性モノマーであって、前記１又は複数の（メタ）アクリレートエステルモノマー及び前記１又は複数の親水性非酸性モノマーが約１：１〜約１．８：１の比で存在する、親水性非酸性モノマーと、
（ｃ）重合生成物の総重量に基づいて約１０ｗｔ％〜約３０ｗｔ％の反応性イオン性界面活性剤と、
を含む重合性組成物の重合生成物を含む、物品。
【請求項１５】
感圧接着剤を調製するための方法であって、
（ａ）
（ｉ）他のコモノマーの非存在下で重合した場合に約１０℃未満のＴｇを有するポリマー又はコポリマーを生じる、１又は複数の（メタ）アクリレートエステルモノマーと、
（ｉｉ）１又は複数の親水性非酸性モノマーであって、前記１又は複数の（メタ）アクリレートエステルモノマー及び前記１又は複数の親水性非酸性モノマーが約１：１〜約１．８：１の比で存在する、親水性非酸性モノマーと、
（ｉｉｉ）重合生成物の総重量に基づいて約１０ｗｔ％〜約３０ｗｔ％の反応性イオン性界面活性剤と、を含む無溶媒重合性組成物を調製する工程と、
（ｂ）前記重合性組成物を重合させて前記感圧接着剤を得る工程と、
を含む、方法。